【手続補正書】
【提出日】平成23年2月21日(2011.2.21)
【手続補正１】
【補正対象書類名】特許請求の範囲
【補正対象項目名】全文
【補正方法】変更
【補正の内容】
【特許請求の範囲】
【請求項１】
石綿を含有する固体廃棄物を固体状の珪酸アルカリ含水物と混合、加熱することを含む、石綿含有廃棄物の処理方法。
【請求項２】
上記珪酸アルカリのSiO2/M2Oモル比（Mはアルカリ金属を示す）が1〜3.5である、請求項1記載の処理方法。
【請求項３】
上記珪酸アルカリが粉末状または粒状である、請求項1または2のいずれか1つに記載の処理方法。
【請求項４】
上記の混合物を750℃〜1200℃の温度で加熱する、請求項1〜3のいずれか1つに記載の処理方法。
【手続補正２】
【補正対象書類名】明細書
【補正対象項目名】００６８
【補正方法】変更
【補正の内容】
【００６８】
以下において、実施例15を含む本発明の複数の実施例、比較例および参考例を示すが、本発明は、これらの実施例等によって何等限定されるものではなく、特許請求の範囲によって特定されるものであることはいうまでもない。
【手続補正３】
【補正対象書類名】明細書
【補正対象項目名】００７１
【補正方法】変更
【補正の内容】
【００７１】
参考例Ａ
アスベストヤーン0.5 gとオルト珪酸ナトリウムn水塩（SiO2/M2Oモル比＝0.5）0.5 gとを容量50 mlの坩堝に入れ、薬匙で約10秒間かき混ぜた。その後、坩堝に蓋をして電気加熱炉（光洋リンドバーグ株式会社製電気炉KBF-894N）内に装入し、該電気炉内において900℃で1時間加熱した。その後、室温まで放冷し、内容物を取り出して走査電子顕微鏡により観察した。
【手続補正４】
【補正対象書類名】明細書
【補正対象項目名】００７３
【補正方法】変更
【補正の内容】
【００７３】
参考例Ｂ
珪酸ナトリウムとして0.5 gの無水メタ珪酸ナトリウム（SiO2/M2Oモル比＝1）を使用すること以外、参考例Ａと同様の操作を行った。
【手続補正５】
【補正対象書類名】明細書
【補正対象項目名】００７５
【補正方法】変更
【補正の内容】
【００７５】
参考例Ｃ
珪酸ナトリウムとして0.5 gのエコレイヤ粉末（SiO2/M2Oモル比＝2）を使用すること以外、参考例Ａと同様の操作を行った。
【手続補正６】
【補正対象書類名】明細書
【補正対象項目名】００７７
【補正方法】変更
【補正の内容】
【００７７】
参考例Ｄ
珪酸ナトリウムとして0.5 gの中モルカレット（SiO2/M2Oモル比＝3）を使用すること以外、参考例Ａと同様の操作を行った。
【手続補正７】
【補正対象書類名】明細書
【補正対象項目名】００７９
【補正方法】変更
【補正の内容】
【００７９】
参考例ＥおよびＦ
900℃で加熱する代わりに750℃（参考例Ｅ）または1200℃（参考例Ｆ）で加熱すること以外、参考例Ａと同様の操作を行った（なお、1200℃で加熱する場合には、電気加熱炉として株式会社モトヤマ製酸化雰囲気超高温電気炉KB-2030Dを使用した）。
【手続補正８】
【補正対象書類名】明細書
【補正対象項目名】００８１
【補正方法】変更
【補正の内容】
【００８１】
参考例Ｇ〜Ｉ
900℃で加熱する代わりに600℃（参考例Ｇ）、750℃（参考例Ｈ）または1200℃（参考例Ｉ）で加熱すること以外、参考例Ｂと同様の操作を行った（なお、1200℃で加熱する場合には、電気加熱炉として株式会社モトヤマ製酸化雰囲気超高温電気炉KB-2030Dを使用した）。
【手続補正９】
【補正対象書類名】明細書
【補正対象項目名】００８２
【補正方法】変更
【補正の内容】
【００８２】
それぞれの電子顕微鏡（参考例ＧおよびＨ）または目視（参考例Ｉ）による観察結果は、下記の表2に示したとおりである。
【手続補正１０】
【補正対象書類名】明細書
【補正対象項目名】００８３
【補正方法】変更
【補正の内容】
【００８３】
参考例Ｊ〜Ｍ
900℃で加熱する代わりに600℃（参考例Ｊ）、750℃（参考例Ｋ）、1000℃（参考例Ｌ）または1200℃（参考例Ｍ）で加熱すること以外、参考例Ｃと同様の操作を行った（なお、1000℃および1200℃で加熱する場合には、電気加熱炉として株式会社モトヤマ製酸化雰囲気超高温電気炉KB-2030Dを使用した）。
【手続補正１１】
【補正対象書類名】明細書
【補正対象項目名】００８４
【補正方法】変更
【補正の内容】
【００８４】
それぞれの電子顕微鏡（参考例Ｊ、ＫおよびＬ）または目視（参考例Ｍ）による観察結果は、下記の表2に示したとおりである。
【手続補正１２】
【補正対象書類名】明細書
【補正対象項目名】００８５
【補正方法】変更
【補正の内容】
【００８５】
参考例Ｎ
900℃で加熱する代わりに1200℃（参考例Ｎ）で加熱すること以外、参考例Ｄと同様の操作を行った（なお、電気加熱炉として株式会社モトヤマ製酸化雰囲気超高温電気炉KB-2030Dを使用した）。
【手続補正１３】
【補正対象書類名】明細書
【補正対象項目名】００８８
【補正方法】変更
【補正の内容】
【００８８】
比較例1
参考例Ａで使用したアスベストヤーン0.5 gを容量50 mlの坩堝に入れ、坩堝に蓋をして電気加熱炉（光洋リンドバーグ株式会社製電気炉KBF-894N）内に装入し、該電気炉内において900℃で1時間加熱した。その後、室温まで放冷し、坩堝内を目視によって観察した。その結果、坩堝内のアスベストヤーンは若干縮み、ごわついたような状態になっていた。この加熱処理後の坩堝内容物を取り出して走査電子顕微鏡により観察したところ、針状の繊維構造は失われていなかった（図4-B(c)）。
【手続補正１４】
【補正対象書類名】明細書
【補正対象項目名】００８９
【補正方法】変更
【補正の内容】
【００８９】
比較例2
珪酸ナトリウムとして、SiO2/M2Oのモル比が2である珪酸ナトリウムを30%含む水溶液1.66 gを使うこと以外、参考例Ａと同様の操作を行った。坩堝を電気炉に装入して加熱したところ、急速に発泡し、坩堝から内容物があふれ出したため試験を中止した。
【手続補正１５】
【補正対象書類名】明細書
【補正対象項目名】００９０
【補正方法】変更
【補正の内容】
【００９０】
比較例3
珪酸ナトリウムとして0.5gの無水珪酸（SiO2/M2Oのモル比は無限大に相当）を使うこと以外、参考例Ａと同様の操作を行った。比較例1と同様、坩堝内のアスベストヤーンは若干縮み、ごわついたような状態になっていた。この加熱処理後の石綿リボンを走査電子顕微鏡によって観察したところ、針状の繊維構造は失われていなかった。
【手続補正１６】
【補正対象書類名】明細書
【補正対象項目名】００９４
【補正方法】変更
【補正の内容】
【００９４】
【表２】
2009291730.tif 000001
実施例15
珪酸ナトリウムとして0.5 gの粉末珪酸ナトリウムJIS-1号（水ガラスを乾燥させた粉末で20重量%の含水率を有する）を使用すること以外、参考例Ａと同様の操作を行った。
【手続補正１７】
【補正対象書類名】明細書
【補正対象項目名】００９６
【補正方法】変更
【補正の内容】
【００９６】
実施例16 
珪酸ナトリウムとして0.5 gのメタ珪酸ナトリウム・9水塩（含水率57重量%）を使用すること以外、参考例Ａと同様の操作を行った。
【手続補正１８】
【補正対象書類名】明細書
【補正対象項目名】００９８
【補正方法】変更
【補正の内容】
【００９８】
以下の表3に、異なる含水率を有する珪酸アルカリを用いて種々の温度で加熱処理を行った場合における加熱後の石綿の状態（電子顕微鏡または目視による観察結果）をまとめて記載した。なお、参考例Ｃ、Ｋ、Ｍについては既に表2に記載したものであるが、各含水率間での比較を容易にするために表3においても記載してある。
【手続補正１９】
【補正対象書類名】明細書
【補正対象項目名】００９９
【補正方法】変更
【補正の内容】
【００９９】
【表３】
2009291730.tif 000002
表3の結果からは、含水率が高くなる程、石綿繊維同士の融着が顕著になり、それに伴って石綿の構造喪失度が高くなる傾向が認められる。
【手続補正２０】
【補正対象書類名】明細書
【補正対象項目名】０１０１
【補正方法】変更
【補正の内容】
【０１０１】
参考例ＯおよびＰ
珪酸ナトリウムとして0.5gのエコレイヤ顆粒（平均粒子径700μm）（参考例Ｏ）またはエコレイヤ粗粒（平均粒子径3.4 mm）（参考例Ｐ）を使用すること以外、参考例Ａと同様の操作を行った。
【手続補正２１】
【補正対象書類名】明細書
【補正対象項目名】０１０２
【補正方法】変更
【補正の内容】
【０１０２】
以下の表4に、異なる平均粒子径を有する珪酸アルカリを用いて加熱処理を行った場合における加熱処理後の石綿の状態（電子顕微鏡による観察結果）をまとめて記載した。なお、参考例Ｃについては既に表2に記載したものであるが、各平均粒子径間での比較を容易にするために表4においても記載してある。
【手続補正２２】
【補正対象書類名】明細書
【補正対象項目名】０１０３
【補正方法】変更
【補正の内容】
【０１０３】
【表４】
2009291730.tif 000003
表4の結果からは、平均粒子径が低い程、加熱処理後の石綿の構造喪失度が高くなる傾向が認められる。